(57)【要約】【課題】シリカの歩留り比率が高いゴム組成物を得ることができるゴム組成物の製造方法を提供すること【解決手段】  ゴムラテックス（Ａ）、シリカ粒子（Ｂ）を含むゴム組成物の製造方法であって、（Ａ）及び（Ｂ）を凝固剤（Ｄ）に接触させ共凝固させる際に、（Ａ）及び（Ｂ）の全量を（Ｄ）に接触させ終わるまでに、水溶性高分子化合物（Ｃ）を添加することを特徴とし、かつ、（Ａ）１００重量部（固形分換算）に対して、（Ｂ）が２０〜２００重量部（固形分換算）、（Ｃ）が０．０５〜１０重量部（固形分換算）、（Ｄ）が５〜５０重量部（固形分換算）であることを特徴とするゴム組成物の製造方法。【選択図】なし【特許請求の範囲】
【請求項１】
ゴムラテックス（Ａ）、シリカ粒子（Ｂ）を含むゴム組成物の製造方法であって、（Ａ）及び（Ｂ）を凝固剤（Ｄ）に接触させ共凝固させる際に、（Ａ）及び（Ｂ）の全量を（Ｄ）に接触させ終わるまでに、水溶性高分子化合物（Ｃ）を添加することを特徴とし、かつ、（Ａ）１００重量部（固形分換算）に対して、（Ｂ）が２０〜２００重量部（固形分換算）、（Ｃ）が０．０５〜１０重量部（固形分換算）、（Ｄ）が５〜５０重量部（固形分換算）であることを特徴とするゴム組成物の製造方法。
【請求項２】
ゴムラテックス（Ａ）及びシリカ粒子（Ｂ）を凝固剤（Ｄ）に接触させる前に、水溶性高分子化合物（Ｃ）を（Ｄ）に添加することを特徴とする請求項１に記載のゴム組成物の製造方法。
【請求項３】
ゴムラテックス（Ａ）が、乳化重合共役ジエン系ゴムラテックスを含む請求項１又は２に記載のゴム組成物の製造方法。
【請求項４】
水溶性高分子化合物（Ｃ）がポリアルキレンオキサイドである請求項１〜３のいずれかに記載のゴム組成物の製造方法。
【請求項５】
請求項１〜４のいずれかに記載の製造方法により得られたゴム組成物。
【請求項６】
請求項５に記載のゴム組成物を含む配合物。
【発明の詳細な説明】
【技術分野】
【０００１】
本発明は、シリカの歩留り比率が高いゴム組成物の製造方法に関する。さらには該製造方法により得られたゴム組成物、及び該ゴム組成物を含む配合物に関する。
【背景技術】
【０００２】
各種ゴム材料の強度や耐摩耗性を向上させる目的で、固形ゴムとカーボンブラック粒子を混練りしたゴム組成物（以下、カーボンドライマスターバッチと呼称し、Ｃ−ＤＭＢと略称する。）が古くから様々な分野で利用されてきた。また、固形ゴムとシリカ粒子を混練りしたゴム組成物（以下、シリカドライマスターバッチと呼称し、Ｓｉ−ＤＭＢと略称する。）も古くからＣ−ＤＭＢと類似の性能を有する材料として広く知られていた。
【０００３】
１９９０年代前半にタイヤメーカーによって、Ｓｉ−ＤＭＢをタイヤトレッドゴムに利用した場合、エネルギーロスが少なく、燃費を節約できる効果を有していることが見出され、それ以来、Ｓｉ−ＤＭＢは、エネルギーロスの少ないゴム組成物として、繰り返し変形を受けるタイヤトレッドゴムや動力伝動系のゴム製品などに広く利用されるようになった。
【０００４】
しかしながら、シリカ粒子はカーボンブラック粒子に比べて固形ゴムに対する化学的親和性が低いため、Ｓｉ−ＤＭＢはシリカ粒子を固形ゴム中に均一に分散させる工程、すなわち混練工程で多大な時間と動力エネルギーを必要とされ、その大幅な低減が強く望まれてきた。
【０００５】
そのひとつの手段として、固形ゴムの替わりに、合成ゴムラテックスや天然ゴムラテックス等の水分散性ゴムラテックスとシリカ粒子の水分散スラリーとをあらかじめ液状状態で均一に混合させ、その後、酸や無機金属塩などで凝固し、沈殿、脱水、洗浄、乾燥工程を順次経て製造させる方法が提案されており、この方法により製造されたゴム組成物（以下、シリカウエットマスターバッチと呼称し、Ｓｉ−ＷＭＢと略称する）は、１９７０年代以降、多くの先行技術により良く知られた技術概念である。
【０００６】
例えば、特許文献１〜１２には、シリカ粒子の性状、シリカ粒子の水分散スラリーの撹拌方法、シランカップリング剤の利用、塩析剤の種類や使用方法など、Ｓｉ−ＷＭＢについて多面的な技術情報が開示されている。
【０００７】
しかるに、シリカ粒子表面の親水性が非常に強いためか、Ｓｉ−ＷＭＢにおけるシリカ粒子の歩留まり比率（配合したシリカ粒子の固形分重量に対するＳｉ−ＷＭＢ中に留まっているシリカ粒子の固形分重量の割合）は非常に低い。特に、特許文献１１には、シリカ粒子をあらかじめシランカップリング剤で処理しておかないと、４０％程度の低い歩留まり比率しか得られないとの記述がある。一般にシランカップリング剤は高価であると言われており、そのためかは定かではないが、本発明者らの知る範囲において、現在、Ｓｉ−ＷＭＢは商業ベースの量産されていないのが実態である。
【先行技術文献】
【特許文献】
【０００８】
【特許文献１】米国特許第３５２３０９６号公報
【０００９】
【特許文献２】米国特許第３６８６１１３号公報
【００１０】
【特許文献３】米国特許第３６８６２１９号公報
【００１１】
【特許文献４】米国特許第３６８６２２０号公報
【００１２】
【特許文献５】米国特許第３６８９４５１号公報
【００１３】
【特許文献６】米国特許第３６８９４５２号公報
【００１４】
【特許文献７】米国特許第３６９４３９８号公報
【００１５】
【特許文献８】米国特許第３７１６５１３号公報
【００１６】
【特許文献９】米国特許第３８４０３８２号公報
【００１７】
【特許文献１０】米国特許第４００２５９４号公報
【００１８】
【特許文献１１】米国特許第５７６３３８８号公報
【００１９】
【特許文献１２】日本国特許第５２２０１８９号公報
【発明の概要】
【発明が解決しようとする課題】
【００２０】
本発明の目的は、シリカの歩留り比率が高いゴム組成物の製造方法を提供することにある。
【課題を解決するための手段】
【００２１】
本発明は、ゴムラテックス（Ａ）、シリカ粒子（Ｂ）を含むゴム組成物の製造方法であって、（Ａ）及び（Ｂ）を凝固剤（Ｄ）に接触させ共凝固させる際に、（Ａ）及び（Ｂ）の全量を（Ｄ）に接触させ終わるまでに、水溶性高分子化合物（Ｃ）を添加することを特徴とし、かつ、（Ａ）１００重量部（固形分換算）に対して、（Ｂ）が２０〜２００重量部（固形分換算）、（Ｃ）が０．０５〜１０重量部（固形分換算）、（Ｄ）が５〜５０重量部（固形分換算）であることを特徴とするゴム組成物の製造方法を提供する。
【発明の効果】
【００２２】
本発明によれば、シリカの歩留り比率が高いゴム組成物を得ることができるゴム組成物の製造方法を提供することができる。
【発明を実施するための形態】
【００２３】
本実施形態に係るゴム組成物の製造方法は、ゴムラテックス（Ａ）、シリカ粒子（Ｂ）を含むゴム組成物の製造方法であって、（Ａ）及び（Ｂ）を凝固剤（Ｄ）に接触させ共凝固させる際に、（Ａ）及び（Ｂ）の全量を（Ｄ）に接触させ終わるまでに、水溶性高分子化合物（Ｃ）を添加することを特徴とし、かつ、（Ａ）１００重量部（固形分換算）に対して、（Ｂ）が２０〜２００重量部（固形分換算）、（Ｃ）が０．０５〜１０重量部（固形分換算）、（Ｄ）が５〜５０重量部（固形分換算）であることを特徴とする。
【００２４】
ゴムラテックス（Ａ）としては、乳化重合共役ジエン系ゴムラテックス、天然ゴムラテックスやその変性ラテックスが挙げられる。更に、溶液重合スチレン−ブタジエン共重合体ゴム、溶液重合ポリブタジエンゴム、溶液重合アクリロニトリル−ブタジエン共重合体ゴムなどの固形ゴムを各ゴムの良溶媒で溶解し、それを乳化剤や界面活性剤を用いて水中で強制乳化物としたゴムラテックス等も挙げられ、これらを１種または２種以上使用することができる。中でも、乳化重合共役ジエン系ゴムラテックスを含むことが好ましい。
【００２５】
乳化重合共役ジエン系ゴムラテックスとしては、公知のポリブタジエン乳化重合体ラテックス、スチレン−ブタジエン系乳化共重合体ラテックス、アクリロニトリル−ブタジエン系乳化共重合体ラテックス、スチレン−ブタジエン−ビニルピリジン系乳化共重合体ラテックスなどを１種または２種以上使用することができる。特に好ましくは、スチレン−ブタジエン系乳化共重合体ラテックスである。
【００２６】
また、乳化共重合体ラテックスを得るに際し、スチレン、ブタジエン、アクリロニトリル、ビニルピリジンに加え、官能基を有する公知の共重合可能なモノマーを共重合させることも可能である。そのようなモノマーとして具体的には、アクリル酸、メタクリル酸、イタコン酸、マレイン酸等の不飽和カルボン酸単量体並びにこれらの無水物、グリシジルメタクリレート、アリルグリシジルエーテル等の不飽和エポキシ系単量体、ヒドロキシエチルアクリレート、ヒドロキシエチルメタクリレート等の水酸基含有不飽和単量体等を挙げることができ、それぞれ１種または２種以上使用することができる。
【００２７】
シリカ粒子（Ｂ）としては、珪酸ナトリウム水溶液、すなわち水ガラスに酸を添加することや、炭酸ガスを吹き込むことで、シリカ粒子を析出させて製造した湿式法のシリカ水分散スラリー、湿式法のシリカ水分散スラリーから乾燥して得られたシリカ粉体を再度水に分散したシリカ水分散スラリー、乾式法で製造された乾式シリカ粉体を水に分散させたシリカ水分散スラリーが挙げられ、これらを１種または２種以上使用することができる。
【００２８】
水溶性高分子化合物（Ｃ）としては、ポリアルキレンオキサイド、ポリアクリルアミド、アクリルアミド−不飽和カルボン酸塩共重合体、アルカリ可溶型アクリル系エマルジョン、およびそれらの変性物が挙げられ、これらを１種、または２種以上使用することができる。好ましくはポリアルキレンオキサイド、ポリアクリルアミド、アクリルアミド−不飽和カルボン酸塩共重合体である。特にポリアルキレンオキサイドの使用が好ましい。さらに好ましくは、ポリエチレンオキサイドである。
【００２９】
凝固剤（Ｄ）は、鉱酸、酢酸等の酸や、アルカリ金属、アルカリ土類金属、アルミの硫酸塩、塩化物、水酸化物などが使用できる。中でも、塩化ナトリウム、塩化カルシウム、硫酸アルミニウムが好ましく、塩化ナトリウムがより好ましい。
【００３０】
本発明においては、ゴムラテックス（Ａ）、シリカ粒子（Ｂ）、水溶性高分子化合物（Ｃ）、凝固剤（Ｄ）を含有し、（Ａ）の１００重量部（固形分換算）に対して、（Ｂ）が２０〜２００重量部（固形分換算）、（Ｃ）が０．０５〜１０重量部（固形分換算）、（Ｄ）が５〜５０重量部（固形分換算）であることが必要である。
【００３１】
シリカ粒子（Ｂ）が２０重量部（固形分換算）未満では実質的なシリカ含有量が少なく、また、２００重量部（固形分換算）を超えるとシリカ粒子の歩留まり率が劣る。好ましくは、５０〜１８０重量部（固形分換算）である。
【００３２】
水溶性高分子化合物（Ｃ）が０．０５重量部（固形分換算）未満ではシリカ粒子の歩留まり率が劣り、１０重量部（固形分換算）を超えても、添加量に見合いする性能の向上幅が小さい。好ましくは０．１〜５重量部（固形分換算）である。
【００３３】
凝固剤（Ｄ）が５重量部（固形分換算）未満ではシリカ粒子の歩留まり率が劣り、５０重量部（固形分換算）を超えても、添加量に見合いする性能の向上幅が小さい。好ましくは１０部〜４０部（固形分換算）である。
【００３４】
本発明においては、シリカ粒子の歩留まり率の観点から、ゴムラテックス（Ａ）及びシリカ粒子（Ｂ）を凝固剤（Ｄ）に接触させ共凝固させる際に、（Ａ）及び（Ｂ）の全量を（Ｄ）に接触させ終わるまでに、水溶性高分子化合物（Ｃ）を添加することが必要である。中でも（Ａ）及び（Ｂ）を（Ｄ）に接触させる前に、（Ｃ）を（Ｄ）に添加することがより好ましい。
【００３５】
本発明において共凝固させる際の条件に特に制限はなく、ｐＨは一般的に４〜１０の条件で実施されるが、シリカ粒子の歩留まり率の観点からｐＨ５〜９で共凝固させることが好ましく、ｐＨ６〜８で共凝固させることがより好ましい。また、温度は一般的に０〜９９℃の条件で実施されるが、シリカ粒子の歩留まり率の観点から５℃〜８０℃の条件で共凝固させることが好ましく、１０℃〜６０℃の条件で共凝固させることがより好ましい。
【００３６】
本発明においては、公知の攪拌機、ミキサーなどを用いて混合することができる。
【００３７】
本発明のゴム組成物は、共凝固させた後に、水洗、脱水、乾燥等を行うことにより製造することができるが、これらの工程については特に制限されるものではなく、一般的に用いられている方法を用いることが可能である。
【００３８】
本発明のゴム組成物は、本発明のゴム組成物の製造方法により得られる。また、本発明の配合物は本発明のゴム組成物を含む。
【００３９】
本発明のゴム組成物には公知の添加剤を配合することができる。公知の添加剤としては、加硫剤、加硫促進剤、加硫促進助剤、充填剤、可塑剤、老化防止剤などが挙げられ、これらを単独または２ 種以上の混合物として使用することができる。
【００４０】
加硫剤は、例えば、硫黄、トリメチルチオ尿素、Ｎ，Ｎ’−ジエチルチオ尿素などの有機含硫黄化合物などがある。
【００４１】
加硫促進剤は、例えば、住友化学（株）製の商品名「ソクシノールＤＭ」（ＭＢＴＳ）、同社製の「ソクシノールＰＸ」（ＺｎＥＰＤＣ）、同社製の「ソクシノールＰＺ」（ＺｎＭＤＣ）、同社製の「ソクシノールＥＺ」（ＺｎＥＤＣ）、同社製の「ソクシノールＢＺ」（ＺｎＢＤＣ）、同社製の「ソクシノールＭＺ」（ＺｎＭＢＴ）、同社製の「ソクシノールＴＴ」（ＴＭＴＤ）等がある。
【００４２】
加硫促進助剤は、例えば、ステアリン酸、オレイン酸、綿実脂肪酸等の脂肪酸、亜鉛華等の金属酸化物などがある。
【００４３】
充填剤としては、例えば、カーボンブラック、カオリンクレー、ハードクレー、炭酸カルシウム、硫酸バリウム、ケイ藻土などが挙げられる。
【００４４】
シランカップリング剤は。たとえば、ビニルトリクロロシラン、ビニルトリエトキシシラン、ビニルトリス（β−メトキシ−エトキシ）シラン、β−（３，４−エポキシシクロヘキシル）−エチルトリメトキシシラン、γ−グリシドキシプロピルトリメトキシシラン、γ−グリシドキシプロピルメチルジエトキシシラン、γ−メタクリロキシプロピルトリメトキシシラン、Ｎ−（β−アミノエチル）−γ−アミノプロピルトリメトキシシラン、γ−メルカプトプロピルトリメトキシシラン、γ−アミノプロピルトリメトキシシラン、ビス−（３−（トリエトキシシリル）プロピル）テトラスルフィド、ビス−（３−（トリエトキシシリル）プロピル）ジスルフィド、γ−トリメトキシシリルプロピルジメチルチオカルバミルテトラスルフィド、γ−トリメトキシシリルプロピルベンゾチアジルテトラスルフィド等がある。
【００４５】
可塑剤は、例えば、パラフィン系オイル、エステル系オイル、オレフィン系オイルなどが挙げられる。
【００４６】
老化防止剤は、例えば、２−メルカプトベンゾイミダゾールなどのイミダゾール類、例えば、フェニル−α−ナフチルアミン、Ｎ，Ｎ’−ジ−β−ナフチル−ｐ−フェニレンジアミン、Ｎ−フェニル−Ｎ’−イソプロピル−ｐ−フェニレンジアミンなどのアミン類、例えば、ジ−ｔｅｒｔ−ブチル−ｐ−クレゾール、スチレン化フェノールなどのフェノール類などがある。
【００４７】
本発明の配合物は、本発明のゴム組成物に上述の添加剤等を配合することにより、例えばトレッドゴム用配合物として使用することができる。
【実施例】
【００４８】
以下、実施例により、本発明を更に具体的に説明する。ただし、本発明は以下の実施例に限定されるものではない。また、特段の断りが無い限り、％や部は重量を基準とする。
【００４９】
（ゴムラテックス（Ａ）の重合転化率の測定）
反応槽内より採取した反応液を秤量し、１５０℃で１時間乾燥後、再度秤量して固形分量を測定して、次式より算出することができる。
重合転化率（％）＝［（固形分量（ｇ）−反応液に含まれる単量体以外の固形分量（ｇ））／反応系に添加した単量体成分量（ｇ）］×１００
【００５０】
（ゴムラテックス（Ａ）の重量平均粒子径の測定）
得られたゴムラテックス（Ａ）を、日本電子製の電子顕微鏡ＪＥＭ−１４００のクライオトランスフォルダーで凍結乾燥後、電子顕微鏡ＪＥＭ−１４００で写真撮影した。画像解析処理（装置名：旭化成（株）製  ＩＰ−１０００ＰＣ）を用いて個々の粒子面積を計測し、その円相当径（半径）を求め、ゴムラテックス（Ａ）の重量平均粒子径を算出した。
【００５１】
（ゴム組成物中のシリカ粒子の歩留まり部数、シリカ粒子の歩留まり比率）
製造したゴム組成物を空の白金るつぼに入れて秤量した後、白金るつぼを８００℃に設定された電気炉に入れて１０時間燃焼させる。１０時間後に白金るつぼを電気炉から取り出して再度秤量する。そして、燃焼前の重量と燃焼後の重量の差をゴム組成物中のラテックスの歩留まり量、燃焼後の重量をシリカ粒子の歩留まり量とし、次式より、ラテックスの歩留まり部数１００重量部に対するシリカ粒子の歩留まり部数（固形分換算）を算出した。
シリカ粒子の歩留まり部数（重量部）＝（シリカの歩留まり量（ｇ）／ラテックスの歩留まり量（ｇ））×１００
次に、算出したシリカ粒子の歩留まり部数（固形分換算）とゴムラテックスの配合部数１００重量部に対するシリカ粒子の配合部数（固形分換算）から、次式より、シリカ粒子の歩留まり比率を算出した。  
シリカ粒子の歩留まり比率＝（シリカ粒子の歩留まり部数（重量部）／シリカ粒子の配合部数（重量部））
【００５２】
（ゴムラテックス（Ａ）の製造）
ステンレス製耐圧重合反応機に、減圧下で純水２００重量部、不均化ロジン酸カリウム４．５重量部、ナフタレンスルホン酸ホルマリン縮合物０．４５重量部、ブタジエン７４重量部、スチレン２６部、ｔ−ドデシルメルカプタン０．２重量部、第三リン酸ナトリウム０．６５重量部、エチレンジアミン四酢酸０．０７重量部、ナトリウムホルムアルデヒドスルホキシレート０．１５重量部、パラメンタンハイドロパーオキサイド０．１０重量部、硫酸第一鉄７水塩０．０５重量部を仕込み５℃で重合を開始した。重合開始から６時間後に重合転化率０．５７を確認し、重合開始から７時間後にジエチルヒドロキシアミン０．５重量部を添加して重合を停止させた。この時の重合転化率は０．６２であった。水蒸気蒸留によって未反応単量体を除去した後、純水で固形分濃度を２０.０重量％に調整し、ゴムラテックス（Ａ）を得た。
ゴムラテックス（Ａ）の重量平均粒子径は６０ｎｍであった。
【００５３】
（シリカ粒子（Ｂ））
撹拌機付きステンレス容器に純水７９重量部を用意し、撹拌しながら東ソー社製「ニプシールＶＮ３」２１重量部（約５重量％の水分を含む）を添加したシリカ水分散スラリー（固形分濃度は２０．０重量％）。
【００５４】
（水溶性高分子化合物（Ｃ））
水９９重量部に住友精化社製「ＰＥＯ−８」１重量部を溶解した１重量％ポリエチレンオキサイド水溶液。
【００５５】
（凝固剤（Ｄ））
Ｄ−１：純水９０重量部に塩化ナトリウム１０重量部を溶解した１０重量％塩化ナトリウム水溶液。
Ｄ−２：純水９９重量部に塩化カルシウム１重量部を溶解した１重量％塩化カルシウム水溶液。
【００５６】
（老化防止剤乳化水分散液の製造）
撹拌機をセットしたジャケット付きステンレス容器にスチレン化フェノール７６．３重量部、ドデシルベンゼンスルホン酸ナトリウム２３．７重量部、純水１６０重量部を入れてジャケットに温水を流して６０℃まで加温し、３０分間撹拌して乳化させたのち室温まで冷却し、固形分濃度が３８．５重量％の老化防止剤水分散液を製造した。
【００５７】
（ゴム組成物の製造）
実施例１〜４、比較例１〜３
表１に示す割合にて、２５℃に調整した凝固剤（Ｄ）を攪拌機付きステンレス容器に準備し、水溶性高分子化合物（Ｃ）を添加し撹拌した。そこへ、ゴムラテックス（Ａ）、シリカ粒子（Ｂ）、及び老化防止剤乳化水分散液を添加して１５分間撹拌し、共凝固させてゴム組成物を得た。その後、得られたゴム組成物を１００メッシュのステンレス金網でろ過し、ゴム組成物１００重量部に対して２５００重量部の６０℃温水で３回洗浄した。メッシュに残った洗浄済みの残渣を１１０℃、６時間乾燥させた。得られたゴム組成物中のシリカ歩留り部数、シリカ歩留り比率を表１にまとめて示した。
【００５８】
【表１】
2017160278.tif 000002
【００５９】
表１から明らかなように、本発明のゴム組成物の製造方法を使用した実施例１〜４は、いずれもシリカの歩留り比率が高いゴム組成物を得ることができた。
比較例１〜３は、水溶性高分子化合物（Ｃ）を含んでおらず、シリカの歩留り比率の高いゴム組成物を得ることができなかった。
【産業上の利用可能性】
【００６０】
上記のとおり、本発明のゴム組成物の製造方法によって、シリカの歩留り比率が高いゴム組成物が得られることから、シリカ粒子の配合が必要なゴム組成物の製造工程において、作業性の大幅な改善と混練工程での必要動力エネルギーの大幅な低減にも寄与できる。すなわち、環境側面、省エネルギー側面において優れたゴム組成物の実用製造技術を提供することができる。